(57)【要約】消臭性、抗菌性を示す透明性の高い薄膜の表面層を有する内装材及びその製造方法の提供。  ｉ）酸化チタン粒子と、ｉｉ）抗菌性金属を含有する合金粒子とを含有する表面層を有する内装材。ｉｉ）の抗菌性金属を含有する合金粒子に含有される抗菌性金属が、銀、銅及び亜鉛からなる群から選ばれる少なくとも１種類の金属である内装材。  内装材の表面に、ｉ）酸化チタン粒子と、ｉｉ）抗菌性金属を含有する合金粒子とを含む分散液を塗布する工程を有する、本発明の内装材の製造方法。【特許請求の範囲】
【請求項１】
ｉ）酸化チタン粒子と、ｉｉ）抗菌性金属を含有する合金粒子とを含有する表面層を有する内装材。
【請求項２】
ｉｉ）の抗菌性金属を含有する合金粒子に含有される抗菌性金属が、銀、銅及び亜鉛からなる群から選ばれる少なくとも１種類の金属である請求項１に記載の内装材。
【請求項３】
ｉｉ）の抗菌性金属を含有する合金粒子が、少なくとも銀を含有するものである請求項２に記載の内装材。
【請求項４】
ｉｉ）の抗菌性金属を含有する合金粒子に含有される抗菌性金属が、合金粒子の全質量に対して１〜１００質量％である請求項１〜３のいずれか１項に記載の内装材。
【請求項５】
ｉ）の酸化チタン粒子と、ｉｉ）の抗菌性金属を含有する合金粒子との粒子混合物の分散粒子径が、レーザー光を用いた動的散乱法により測定される体積基準の５０％累積分布径Ｄ50で、５〜１００ｎｍである請求項１〜４のいずれか１項に記載の内装材。
【請求項６】
さらに、表面層がバインダーを含有するものである請求項１〜５のいずれか１項に記載の内装材。
【請求項７】
前記バインダーがケイ素化合物系バインダーである請求項６に記載の内装材。
【請求項８】
室内の建築材、車内の内装材、家具及び電化製品からなる群から選ばれる部材である請求項１〜７のいずれか１項に記載の内装材。
【請求項９】
内装材の表面に、ｉ）酸化チタン粒子と、ｉｉ）抗菌性金属を含有する合金粒子とを含む分散液を塗布する工程を有する、請求項１に記載の内装材の製造方法。
【請求項１０】
ｉ）酸化チタン粒子と、ｉｉ）抗菌性金属を含有する合金粒子とを含む分散液の塗布方法が、スプレーコート、フローコート、ディップコート、スピンコート、メイヤーバーコート、グラビアコート、ナイフコート、キスコート、ダイコート及び／又はフィルム転写である請求項９に記載の内装材の製造方法。
【発明の詳細な説明】
【技術分野】
【０００１】
本発明は、消臭・抗菌性を有する表面層を有する内装材に関し、更に詳述すると、消臭・抗菌性を有し、透明性の高い表面層を有する内装材及びその製造方法に関する。
【背景技術】
【０００２】
近年、消費者から、生活空間の「安全・安心」、「健康・快適」が求められており、生活関連製品や建築物から放出される有害な揮発性有機化合物（ＶＯＣ：Ｖｏｌａｔｉｌｅ  Ｏｒｇａｎｉｃ  Ｃｏｍｐｏｕｎｄｓ）や、汗臭、加齢臭、タバコ臭、生ゴミ臭などの生活に密接した不快なにおいの抑制や、細菌や真菌（カビ）などの微生物汚染防止のために、消臭、抗菌効果を有する材料が求められている。【０００３】
消臭剤による臭気の消臭方法には、化学的消臭法、物理的消臭法、感覚的消臭法、生物的消臭法などがあり、目的によって使い分けられている。化学的消臭法は、悪臭原因物質を消臭成分と化学反応させることで無臭化するもので、特定の悪臭原因物質に対して選択性の高い消臭が可能である。物理的消臭法は、悪臭原因物質を物理的な吸着により空気中から除去するもので、一つの吸着剤で複数の悪臭原因物質の吸着を同時に行うことが比較的容易である。この吸着剤としては、活性炭、ゼオライト、シリカゲル、アルミナ、チタニア、シクロデキストリンなどが使用されている。感覚的消臭法は、悪臭を芳香成分でマスキングやペアリングするなどして感覚的に感じなくさせる消臭法である。この消臭方法は、他の消臭法と異なり、悪臭原因物質が空間から除去されるわけではないので、健康の観点からは効果を得ることができないと言える。生物学的消臭法は、悪臭の発生源である微生物の繁殖を抑制することで、悪臭の発生自体を抑える方法である。【０００４】
噴霧式消臭剤としては、これらの消臭法を単独もしくはいくつか組み合わせたものが知られているが、これらの消臭効果やその持続性は不十分なものであった。【０００５】
各種消臭法の特徴から考えると、生活空間に存在する様々な臭気の消臭に対応するためには物理的消臭法が好ましく、状況・場所によっては物理的消臭法にその他の消臭方法を組み合わせることが更に好ましい。【０００６】
例えば、汗臭は汗によって細菌が繁殖し、この細菌が汗と混ざった皮脂などを分解して発生するものである。トイレ臭はトイレやその周辺に付着した尿によって細菌が増殖し、この細菌が尿を分解して発生するアンモニアが主成分である。従って、これら細菌の増殖を抑制することが臭気の発生抑制に有効であることから、物理的消臭法に生物的消臭法を組み合わせると、臭気の除去と共に臭気の発生自体を抑制でき、より効果的である。【０００７】
これまでに物理的消臭法に使用される吸着剤に抗菌剤を添加したものが抗菌・消臭剤として製品化されている。しかし、これらの抗菌・消臭剤の消臭・抗菌効果は十分でないことが多く、また、抗カビ効果は殆どの製品において発現しない。また、これら吸着剤は、粒状又は粉状であることが多く、空気中に散布または噴霧することができないため、臭気が吸着剤に接触して吸着されるまでに時間がかかり、即効性を得ることが難しい。更に、建築物の内外装の建築材や家具、衣類やカーテンなどの繊維製品や、電化製品などに、それらの意匠性を維持したまま吸着剤を付着させて、消臭・抗菌効果を付与することも難しかった。【０００８】
抗菌・抗カビ剤は、有機系材料と無機系材料に大別できる。従来、多用されてきた有機合成系抗菌・抗カビ剤は、安価で少量でも効果がある。しかし、これらの有機合成系抗菌・抗カビ剤は、特定の微生物のみにしか効果を発揮できない（抗菌スペクトルが狭い）ことが多く、グラム陰性細菌、グラム陽性細菌、カビなどでその効果に大きな違いがある場合がある。また、これらの有機合成系抗菌・抗カビ剤には、耐性菌が発生しやすい、耐熱性が悪い、即効性には優れるが持続性が低い等の問題がある。更に、人体や環境への影響の懸念も高まってきており、抗菌剤については無機系が主流になりつつある。【０００９】
無機系抗菌・抗カビ剤としては、主に銀、銅、亜鉛などの金属イオンを担体に担持させた材料が使用されており、担体としては、ゼオライト、シリカゲル、リン酸カルシウム、リン酸ジルコニウムなどがある。無機系抗菌・抗カビ剤は、有機系と比較して幅広い微生物に対して効果を発揮できる（抗菌スペクトルが広い）、熱安定性が高いなどの特徴がある。しかし無機系抗カビ剤は、抗カビ効果が弱いため、現在でも抗カビ剤については有機系抗カビ剤が主流である。
なお、関連する先行技術文献としては、以下の特許文献１〜６が挙げられる。
【先行技術文献】
【特許文献】
【００１０】
【特許文献１】特表２００３−５３３５８８号公報
【特許文献２】特開２００３−１１３３９２号公報
【特許文献３】特開２００１−０７０４２３号公報
【特許文献４】特開２００１−０３７８６１号公報
【特許文献５】特開２００１−１７８８０６号公報
【特許文献６】特開２００５−３１８９９９号公報
【発明の概要】
【発明が解決しようとする課題】
【００１１】
従って、本発明は、消臭性、抗菌性を示す透明性の高い薄膜の表面層を有する内装材及びその製造方法を提供することを目的とする。
【課題を解決するための手段】
【００１２】
本発明者らは、上記目的を達成するために鋭意研究を行った結果、消臭性酸化チタン粒子と、抗菌性金属を含有する合金粒子とを含有するものが、高い消臭・抗菌性を示すことを見出し、本発明を完成した。【００１３】
本発明の内装材は、消臭性酸化チタン粒子と、抗菌性金属を含有する合金粒子とを含有した表面層を有することで、これまで以上に高い消臭・抗菌性を示す。【００１４】
従って、本発明は、下記の消臭・抗菌性を有する表面層を有する内装材及びその製造方法を提供するものである。
なお、本明細書において、「抗菌性」とは、細菌、真菌（カビ）を含む微生物の増殖抑制をいう場合がある。【００１５】
〔１〕
ｉ）酸化チタン粒子と、ｉｉ）抗菌性金属を含有する合金粒子とを含有する表面層を有する内装材。
〔２〕
ｉｉ）の抗菌性金属を含有する合金粒子に含有される抗菌性金属が、銀、銅及び亜鉛からなる群から選ばれる少なくとも１種類の金属である〔１〕に記載の内装材。
〔３〕
ｉｉ）の抗菌性金属を含有する合金粒子が、少なくとも銀を含有するものである〔２〕に記載の内装材。
〔４〕
ｉｉ）の抗菌性金属を含有する合金粒子に含有される抗菌性金属が、合金粒子の全質量に対して１〜１００質量％である〔１〕〜〔３〕のいずれかに記載の内装材。
〔５〕
ｉ）の酸化チタン粒子と、ｉｉ）の抗菌性金属を含有する合金粒子との粒子混合物の分散粒子径が、レーザー光を用いた動的散乱法により測定される体積基準の５０％累積分布径Ｄ50で、５〜１００ｎｍである〔１〕〜〔４〕のいずれかに記載の内装材。
〔６〕
さらに、表面層がバインダーを含有するものである〔１〕〜〔５〕のいずれかに記載の内装材。
〔７〕
前記バインダーがケイ素化合物系バインダーである〔６〕に記載の内装材。
〔８〕
室内の建築材、車内の内装材、家具及び電化製品からなる群から選ばれる部材である〔１〕〜〔７〕のいずれかに記載の内装材。
〔９〕
内装材の表面に、ｉ）酸化チタン粒子と、ｉｉ）抗菌性金属を含有する合金粒子とを含む分散液を塗布する工程を有する、〔１〕に記載の内装材の製造方法。
〔１０〕
ｉ）酸化チタン粒子と、ｉｉ）抗菌性金属を含有する合金粒子とを含む分散液の塗布方法が、スプレーコート、フローコート、ディップコート、スピンコート、メイヤーバーコート、グラビアコート、ナイフコート、キスコート、ダイコート及び／又はフィルム転写である〔９〕に記載の内装材の製造方法。
【発明の効果】
【００１６】
本発明によれば、消臭性、抗菌性を示す透明性の高い薄膜（表面層）を簡便に形成することができ、その物品の意匠性を損なわずに、生活関連製品や建築物から放出される有害な揮発性有機化合物（ＶＯＣ）や、汗臭、加齢臭、タバコ臭、生ゴミ臭などの生活に密接した不快なにおいの抑制や、細菌や真菌（カビ）などの微生物汚染防止などの効果を得ることができる。
【発明を実施するための形態】
【００１７】
以下、本発明につき更に詳しく説明する。
【００１８】
＜消臭・抗菌剤＞
本発明の内装材の表面層に含まれる消臭・抗菌剤は、ｉ）酸化チタン粒子と、ｉｉ）抗菌性金属を含有する合金粒子との少なくとも２種類の粒子混合物からなるものである。これらを塗布するにあたっては、まず、水性分散媒中に、ｉ）酸化チタン粒子と、ｉｉ）抗菌性金属を含有する合金粒子との少なくとも２種類の粒子が分散された形態とすることが好ましい。後述するように、これは、それぞれ別々に調製した、酸化チタン粒子分散液と、抗菌性金属を含有する合金粒子分散液との少なくとも２種類の粒子分散液を混合して製造することができる。
【００１９】
酸化チタン粒子分散液
酸化チタン粒子の結晶相としては、通常、ルチル型、アナターゼ型、ブルッカイト型の３つが知られているが、主として、アナターゼ型又はルチル型のものを使用することが好ましい。なお、ここでいう「主として」とは、酸化チタン粒子結晶全体のうち、通常５０質量％以上をいい、好ましくは７０質量％以上、更に好ましくは９０質量％以上であり、１００質量％であってもよい。
【００２０】
酸化チタン粒子としては、その消臭性能を高めるために、酸化チタン粒子に、白金、金、パラジウム、鉄、銅、ニッケルなどの金属化合物を担持させたものや、錫、窒素、硫黄、炭素、遷移金属などの元素をドープさせたものを利用することもでき、更に光触媒として使用される酸化チタンも利用することができる。
光触媒用酸化チタンを使用すると、光が照射された時に消臭・抗菌効果がより強く得られるため、より好ましい。
光触媒として使用される酸化チタンは一般的な光触媒酸化チタンであっても、４００〜８００ｎｍの可視光に応答するように設計された可視光応答型光触媒酸化チタンであってもよい。
【００２１】
酸化チタン粒子分散液の水性分散媒としては、通常、水性溶媒が使用され、水を用いることが好ましいが、水と混合可能な水溶性有機溶媒、水と水溶性有機溶媒とを任意の割合で混合した混合溶媒を用いてもよい。水としては、例えば、脱イオン水、蒸留水、純水等が好ましい。また、水溶性有機溶媒としては、例えば、メタノール、エタノール、イソプロパノール等のアルコール類；エチレングリコール等のグリコール類；エチレングリコールモノメチルエーテル、エチレングリコールモノエチルエーテル、プロピレングリコール−ｎ−プロピルエーテル等のグリコールエーテル類が好ましい。水性分散媒は、これらの１種又は２種類以上を組み合わせて使用してもよい。混合溶媒を用いる場合には、混合溶媒中の水溶性有機溶媒の割合が０質量％より多く、５０質量％以下であることが好ましく、より好ましくは２０質量％以下、更に好ましくは１０質量％以下である。
【００２２】
酸化チタン粒子分散液中の酸化チタン粒子の分散粒子径は、レーザー光を用いた動的光散乱法により測定される体積基準の５０％累積分布径Ｄ50（以下、「平均粒子径」ということがある。）が、５〜３０ｎｍであることが好ましく、より好ましくは５〜２０ｎｍである。これは、平均粒子径が、５ｎｍ未満の場合、消臭性能が不十分になることがあり、３０ｎｍ超過の場合、分散液が不透明となることがあるためである。なお、平均粒子径を測定する装置としては、例えば、ＥＬＳＺ−２０００ＺＳ（大塚電子（株）製）、ナノトラックＵＰＡ−ＥＸ１５０（日機装（株）製）、ＬＡ−９１０（堀場製作所（株）製）等を使用することができる。
【００２３】
酸化チタン粒子分散液中の酸化チタン粒子の濃度は、後述される所要の厚さの酸化チタン・合金薄膜の作製し易さの観点から、０．０１〜３０質量％が好ましく、特に０．５〜２０質量％が好ましい。
【００２４】
ここで、酸化チタン粒子分散液の濃度の測定方法は、酸化チタン粒子分散液の一部をサンプリングし、１０５℃で３時間加熱して溶媒を揮発させた後の不揮発分（酸化チタン粒子）の質量と、サンプリングした加熱前の酸化チタン粒子分散液の質量とから、次式に従い算出することができる。
酸化チタン粒子分散液の濃度（％）＝〔不揮発分質量（ｇ）／加熱前の酸化チタン粒子分散液質量（ｇ）〕×１００
【００２５】
抗菌性金属を含有する合金粒子分散液
本発明において、合金粒子は、抗菌性金属を少なくとも１種含んだ、２種以上の金属成分からなるものである。
「抗菌性金属」とは、細菌や真菌（カビ）などの微生物には有害であるが、人体には比較的害の少ない金属のことを指し、例えば、フィルムに金属成分粒子をコーティングし、ＪＩＳ  Ｚ  ２８０１  抗菌加工製品の規格試験を行った場合、黄色ブドウ球菌や大腸菌の生菌数の減少が確認される、銀、銅、亜鉛、白金、パラジウム、ニッケル、アルミニウム、チタン、コバルト、ジルコニウム、モリブデン、タングステンなどが挙げられる（下記参考文献１、２）。
【００２６】
参考文献１：宮野、鉄と鋼、９３（２００７）１、５７−６５
参考文献２：Ｈ．Ｋａｗａｋａｍｉ、ＩＳＩＪ  Ｉｎｔｅｒｎ．，４８（２００８）９，  １２９９−１３０４
【００２７】
本発明の内装材に用いられる合金粒子は、これらのうち少なくとも１種の金属を含む合金粒子であることが好ましく、特に、銀、銅、亜鉛のうち少なくとも１種の金属を含む合金粒子であることが好ましい。更に具体的には、本発明の内装材に用いられる合金粒子は、例えば、銀銅、銀パラジウム、銀白金、銀錫、金銅、銀ニッケル、銀アンチモン、銀銅錫、金銅錫、銀ニッケル錫、銀アンチモン錫、白金マンガン、銀チタン、銅錫、コバルト銅、亜鉛マグネシウム、銀亜鉛、銅亜鉛、銀銅亜鉛などの金属成分の組み合わせを含む合金粒子を挙げることができる。
【００２８】
合金粒子中の抗菌性金属以外の成分は、特に限定されないが、例えば、金、アンチモン、錫、ナトリウム、マグネシウム、ケイ素、リン、硫黄、カリウム、カルシウム、スカンジウム、バナジウム、クロム、マンガン、鉄、ガリウム、ゲルマニウム、ヒ素、セレン、イットリウム、ニオブ、テクネチウム、ルテニウム、ロジウム、インジウム、テルル、セシウム、バリウム、ハフニウム、タンタル、レニウム、オスミウム、イリジウム、水銀、タリウム、鉛、ビスマス、ポロニウム、ラジウム、ランタン、セリウム、プラセオジム、ネオジム、プロメチウム、サマリウム、ユウロピウム、ガドリニウム、アクチニウム及びトリウムが挙げられる。これらは１種又は２種以上を組み合せて使用してもよい。
【００２９】
合金粒子中の抗菌性金属の含有量は、合金粒子の全質量に対して、１〜１００質量％、好ましくは１０〜１００質量％、より好ましくは５０〜１００質量％である。これは、抗菌性金属が合金粒子の全質量に対して１質量％未満の場合、抗菌性能が十分発揮されないことがあるためである。
【００３０】
合金粒子分散液の水性分散媒には、通常、水性溶媒が使用され、水、水と混合可能な水溶性有機溶媒、水と水溶性有機溶媒とを任意の割合で混合した混合溶媒を用いることが好ましい。水としては、例えば、脱イオン水、蒸留水、純水等が好ましい。また、水溶性有機溶媒としては、例えば、メタノール、エタノール、ｎ−プロパノール、２−プロパノール、ｎ−ブタノール、２−ブタノール、ｔｅｒｔ−ブタノール、エチレングリコール、ジエチレングリコール、ポリエチレングリコールなどのアルコール類；エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、プロピレングリコール−ｎ−プロピルエーテルなどのグリコールエーテル類；アセトン、メチルエチルケトンなどのケトン類；２−ピロリドン、Ｎ−メチルピロリドンなどの水溶性の含窒素化合物；酢酸エチルなどが挙げられ、これらの１種又は２種類以上を組み合わせて使用してもよい。
【００３１】
合金粒子分散液中の合金粒子の分散粒子径は、レーザー光を用いた動的光散乱法により測定される体積基準の５０％累積分布径Ｄ50（以下、「平均粒子径」ということがある。）が、２００ｎｍ以下であることが好ましく、より好ましくは１００ｎｍ以下、更に好ましくは７０ｎｍ以下である。平均粒子径の下限値については、特に限定されず、理論上、抗菌性を有し得る最小の粒子径のものまで使用可能ではあるが、実用上は１ｎｍ以上であることが好ましい。また、平均粒子径が２００ｎｍ超過の場合、分散液が不透明となることがあるため好ましくない。なお、平均粒子径を測定する装置としては、例えば、ＥＬＳＺ−２０００ＺＳ（大塚電子（株）製）、ナノトラックＵＰＡ−ＥＸ１５０（日機装（株）製）、ＬＡ−９１０（堀場製作所（株）製）等を使用することができる。
【００３２】
合金粒子分散液中の合金粒子の濃度は特に限定されないが、一般に濃度が薄いほど分散安定性がよいので、０．０００１〜１０質量％が好ましく、より好ましくは０．００１〜５質量％、更に好ましくは０．０１〜１質量％である。０．０００１質量％未満の場合、内装材の生産性が著しく低くなるため好ましくない。
【００３３】
酸化チタン・合金粒子混合分散液
本発明の内装材の製造に用いられる酸化チタン・合金粒子混合分散液は、上述の通り、別々に構成された、酸化チタン粒子分散液と、抗菌性金属を含有する合金粒子分散液とを混合することによって得られるものである。
ここで、酸化チタン・合金粒子混合分散液中の酸化チタン粒子及び抗菌性金属を含有する合金粒子との混合物の分散粒子径は、レーザー光を用いた動的光散乱法により測定される体積基準の５０％累積分布径Ｄ50（以下、「平均粒子径」ということがある。）が、５〜１００ｎｍ、好ましくは５〜３０ｎｍ、より好ましくは５〜２０ｎｍである。これは、平均粒子径が、５ｎｍ未満の場合、消臭性能が不十分になることがあり、１００ｎｍ超過の場合、分散液が不透明となることがあるためである。
なお、酸化チタン粒子及び合金粒子の粒子混合物の平均粒子径を測定する装置は、上述の通りである。
また、本発明の内装材に用いられる酸化チタン・合金粒子混合分散液には、後述するバインダーを含有してもよい。
【００３４】
酸化チタン・合金粒子混合分散液には、後述する各種部材表面に該分散液を塗布し易くすると共に該粒子を接着し易いようにする目的でバインダーを添加してもよい。バインダーとしては、例えば、ケイ素、アルミニウム、チタン、ジルコニウム等を含む金属化合物系バインダー；フッ素系樹脂、アクリル系樹脂、ウレタン系樹脂等を含む有機樹脂系バインダー等が挙げられる。
【００３５】
バインダーと酸化チタン・合金粒子との質量比［バインダー／（酸化チタン粒子＋合金粒子）］は、０．０１〜９９、好ましくは０．０５〜２０、より好ましくは０．１〜９、更に好ましくは０．４〜２．５であり、これらの範囲内で添加して使用することが好ましい。これは、上記質量比が、０．０１未満の場合、各種部材表面への酸化チタン粒子の接着が不十分となる場合があり、９９超過の場合、消臭性能及び抗菌性能が不十分となることがあるためである。
【００３６】
中でも、消臭性能、さらには抗菌性能及び透明性の高い酸化チタン・合金薄膜を得るためには、特にケイ素化合物系バインダーを配合比（ケイ素化合物：（酸化チタン粒子＋合金粒子）の質量比）１：９９〜９９：１、より好ましくは１０：９０〜９０：１０、更に好ましくは３０：７０〜７０：３０の範囲で酸化チタン・合金粒子混合分散液に対して添加することが好ましい。ここで、「ケイ素化合物系バインダー」とは、固体状又は液体状のケイ素化合物を水性分散媒中に含んでなるケイ素化合物の、コロイド分散液、溶液、又はエマルジョンであって、具体的には、コロイダルシリカ（好ましい粒径１〜１５０ｎｍ）；シリケート等のケイ酸塩類溶液；シラン、シロキサン加水分解物エマルジョン；シリコーン樹脂エマルジョン；シリコーン−アクリル樹脂共重合体、シリコーン−ウレタン樹脂共重合体等のシリコーン樹脂と他の樹脂との共重合体のエマルジョン等を挙げることができる。
【００３７】
また、膜形成性を高めるバインダーを添加する場合には、加える水性バインダー溶液を調製した後に所望の濃度となるよう、上述のように濃度調整を行った酸化チタン・合金粒子混合分散液に対して該水性バインダー溶液を添加することが好ましい。
【００３８】
更に、酸化チタン・合金粒子混合分散液及びこの分散液にバインダーを添加したコーティング液には内装材への塗工性を上げるため、水溶性有機溶媒や界面活性剤などを添加してもよい。
【００３９】
水溶性有機溶媒としては、例えば、メタノール、エタノール、イソプロパノール等のアルコール類；エチレングリコール等のグリコール類、エチレングリコールモノメチルエーテル、エチレングリコールモノエチルエーテル、プロピレングリコール−ｎ−プロピルエーテル等のグリコールエーテル類が好ましい。水溶性有機溶媒を用いる場合には、分散液もしくはコーティング液中の水溶性有機溶媒の割合が０より多く、５０質量％以下であることが好ましく、より好ましくは２０質量％以下、更に好ましくは１０質量％以下である。
【００４０】
界面活性剤としては、例えば、脂肪酸ナトリウム塩、アルキルベンゼンスルホン酸塩、高級アルコール硫酸エステル塩、ポリオキシエチレンアルキルエーテル硫酸塩などの陰イオン界面活性剤；アルキルトリメチルアンモニウム塩、ジアルキルジメチルアンモニウム塩、アルキルジメチルベンジルアンモニウム塩、第四級アンモニウム塩などの陽イオン界面活性剤；アルキルアミノ脂肪酸塩、アルキルベタイン、アルキルアミンオキシドなどの両性界面活性剤；ポリオキシエチレンアルキルエーテル、ポリオキシエチレンアルキルフェノールエーテル、アルキルグルコシド、ポリオキシエチレン脂肪酸エステル、ショ糖脂肪酸エステル、ソルビタン脂肪酸エステル、ポリオキシエチレンソルビタン脂肪酸エステル、脂肪酸アルカノールアミドなどの非イオン界面活性剤；高分子界面活性剤などを挙げることができる。中でも、分散液の安定性の観点から非イオン界面活性剤が好ましい。
【００４１】
界面活性剤を用いる場合には、酸化チタン・合金粒子混合分散液もしくはコーティング液中の全組成の合計１００質量部（即ち、上述した酸化チタン粒子、合金粒子、不揮発性の不純物、バインダー、溶剤及び界面活性剤の合計１００質量部）に対して、界面活性剤の濃度が０より多く、０．００１〜５．０質量部であることが好ましく、０．０１〜１．０質量部であることがより好ましく、０．０５〜０．５質量部であることが更に好ましい。
【００４２】
＜消臭・抗菌剤の製造方法＞
本発明の内装材に用いられる消臭・抗菌剤の製造方法は、以下の工程（１）〜（６）を含み、該消臭・抗菌剤は、最終的に、水性分散媒中に、ｉ）酸化チタン粒子と、ｉｉ）抗菌性金属を含有する合金粒子とが分散された形態（混合液）で得られる。
（１）原料チタン化合物、塩基性物質、過酸化水素及び水性分散媒から、ペルオキソチタン酸溶液を製造する工程
（２）上記（１）の工程で製造したペルオキソチタン酸溶液を、圧力制御下、８０〜２５０℃で加熱し、酸化チタン粒子分散液を得る工程
（３）原料抗菌性金属化合物を含む溶液と、該金属化合物を還元するための還元剤を含む溶液とを製造する工程
（４）上記（３）の工程で製造した原料抗菌性金属化合物を含む溶液と、該金属化合物を還元するための還元剤を含む溶液とを混合して合金粒子分散液を製造する工程
（５）上記（４）の工程で製造した合金粒子分散液を膜ろ過法により水性分散媒で洗浄する工程
（６）（２）の工程と（５）の工程で得られた酸化チタン粒子分散液と合金粒子分散液とを混合する工程
【００４３】
工程（１）〜（２）は、酸化チタン粒子分散液の製造工程である。
工程（３）〜（５）は、合金粒子分散液の製造工程である。該製造工程は、物理的方法や化学的方法がある中、特に、合成条件の調整が容易で、組成、粒径・粒度分布などの制御可能範囲が広く、合金粒子の生産性の観点から、優位性がある化学的方法の一つである液相還元法を利用するものである。該液相還元法では、合金の原料になる２種類以上の金属イオンを含んだ溶液に還元剤を混合することで、合金粒子を析出させる。このとき、反応系内に合金粒子の保護剤を共存させることで、合金粒子の溶媒への分散性を更に向上させることもできる。
工程（６）は、工程（２）で得られた酸化チタン粒子分散液と、工程（５）で得られた合金粒子分散液とを混合して、最終的に消臭・抗菌性を有する酸化チタン・合金粒子混合分散液の製造工程である。
以下、各工程についての詳細を述べる。
【００４４】
・工程（１）：
工程（１）では、原料チタン化合物、塩基性物質及び過酸化水素を水性分散媒中で反応させることにより、ペルオキソチタン酸溶液を製造する。
【００４５】
ペルオキソチタン酸溶液の製造方法としては、水性分散媒中の原料チタン化合物に塩基性物質を添加して水酸化チタンとし、含有する金属イオン以外の不純物イオンを除去し、過酸化水素を添加してペルオキソチタン酸とする方法でも、原料チタン化合物に過酸化水素を添加してから塩基性物質を添加してペルオキソチタン水和物とし、含有する金属イオン以外の不純物を除去して更に過酸化水素を添加してペルオキソチタン酸とする方法でもよい。
【００４６】
ここで、原料チタン化合物としては、例えば、チタンの塩化物、硝酸塩、硫酸塩等の無機酸塩；蟻酸、クエン酸、蓚酸、乳酸、グリコール酸等の有機酸塩；これらの水溶液にアルカリを添加して加水分解することにより析出させた水酸化チタン等が挙げられ、これらの１種又は２種類以上を組み合わせて使用してもよい。その中でも、原料チタン化合物として、チタンの塩化物（ＴｉＣｌ3、ＴｉＣｌ4）を使用することが好ましい。
【００４７】
水性分散媒としては、前述の酸化チタン粒子分散液における水性分散媒と同様のものが、前述の配合となるように使用される。なお、原料チタン化合物と水性分散媒とから形成される原料チタン化合物水溶液の濃度は、６０質量％以下、特に３０質量％以下であることが好ましい。濃度の下限は適宜選定されるが、通常１質量％以上であることが好ましい。
【００４８】
塩基性物質は、原料チタン化合物をスムーズに水酸化チタンにするためのもので、例えば、水酸化ナトリウム、水酸化カリウム等のアルカリ金属又はアルカリ土類金属の水酸化物；アンモニア、アルカノールアミン、アルキルアミン等のアミン化合物が挙げられる。塩基性物質は、原料チタン化合物水溶液のｐＨを７以上、特にｐＨ７〜１０になるような量で添加して使用される。なお、塩基性物質は、上記水性分散媒と共に適当な濃度の水溶液にして使用してもよい。
【００４９】
過酸化水素は、上記原料チタン化合物又は水酸化チタンをペルオキソチタン、つまりＴｉ−Ｏ−Ｏ−Ｔｉ結合を含む酸化チタン化合物に変換させるためのものであり、通常、過酸化水素水の形態で使用される。過酸化水素の添加量は、チタンの物質量の１．５〜２０倍モルとすることが好ましい。また、過酸化水素を添加して原料チタン化合物又は水酸化チタンをペルオキソチタン酸にする反応において、反応温度は５〜８０℃とすることが好ましく、反応時間は３０分〜２４時間とすることが好ましい。
【００５０】
こうして得られるペルオキソチタン酸溶液は、ｐＨ調整等のため、アルカリ性物質又は酸性物質を含んでいてもよい。ここでいう、アルカリ性物質としては、例えば、アンモニア、水酸化ナトリウム、水酸化カルシウム、アルキルアミン等が挙げられ、酸性物質としては、例えば、硫酸、硝酸、塩酸、炭酸、リン酸、過酸化水素等の無機酸；蟻酸、クエン酸、蓚酸、乳酸、グリコール酸等の有機酸が挙げられる。この場合、得られたペルオキソチタン酸溶液は、ｐＨ１〜９、特にｐＨ４〜７であることが取り扱いの安全性の観点から好ましい。
【００５１】
・工程（２）：
工程（２）では、上記工程（１）で得られたペルオキソチタン酸溶液を、圧力制御下、８０〜２５０℃、好ましくは１００〜２５０℃の温度において０．０１〜２４時間水熱反応に供する。反応温度は、反応効率と反応の制御性の観点から８０〜２５０℃が適切であり、その結果、ペルオキソチタン酸は酸化チタン粒子に変換される。なお、ここで「圧力制御下」とは、反応温度が分散媒の沸点を超える場合には、反応温度が維持できるように、適宜加圧を行い、反応温度を維持することをいい、分散媒の沸点以下の温度とする場合に大気圧で制御する場合を含む。ここで、圧力は、通常０．１２〜４．５ＭＰａ程度、好ましくは０．１５〜４．５ＭＰａ程度、より好ましくは０．２０〜４．５ＭＰａである。反応時間は、１分〜２４時間であることが好ましい。この工程（２）により、酸化チタン粒子分散液が得られる。
【００５２】
ここで得られる酸化チタン粒子の粒子径は、既に述べた通りの範囲のものが好ましいが、反応条件を調整することで粒子径を制御することが可能であり、例えば、反応時間や昇温時間を短くすることによって粒子径を小さくすることができる。
【００５３】
・工程（３）：
工程（３）では、原料抗菌性金属化合物を水性分散媒中に溶解させた溶液と、該原料抗菌性金属化合物を還元するための還元剤を水性分散媒中に溶解させた溶液とを製造する。
【００５４】
これらの溶液の製造方法は、水性分散媒に、原料抗菌性金属化合物及び該原料抗菌性金属化合物を還元するための還元剤を、それぞれ別々に添加し、撹拌して溶解する方法でよい。撹拌方法については、水性分散媒に均一に溶解させることができる方法であれば特に限定されず、一般的に入手可能な攪拌機を使用することができる。
【００５５】
原料抗菌性金属化合物としては、種々の抗菌性金属化合物を使用することができるが、例えば、抗菌性金属の塩化物、硝酸塩、硫酸塩などの無機酸塩；蟻酸、クエン酸、蓚酸、乳酸、グリコール酸などの有機酸塩；アンミン錯体、シアノ錯体、ハロゲノ錯体、ヒドロキシ錯体などの錯塩が挙げられ、これらの１種又は２種類以上を組み合わせて使用してもよい。その中でも、塩化物、硝酸塩、硫酸塩などの無機酸塩を使用することが好ましい。
【００５６】
還元剤としては、特に限定されないが、原料抗菌性金属化合物を構成する金属のイオンを還元することができる種々の還元剤がいずれも使用可能である。還元剤としては、例えば、ヒドラジン、ヒドラジン一水和物、フェニルヒドラジン、硫酸ヒドラジニウムなどのヒドラジン類；ジメチルアミノエタノール、トリエチルアミン、オクチルアミン、ジメチルアミノボランなどのアミン類；クエン酸、アスコルビン酸、酒石酸、リンゴ酸、マロン酸、蟻酸などの有機酸類；メタノール、エタノール、イソプロピルアルコール、エチレングリコール、ジエチレングリコール、トリエチレングリコール、テトラエチレングリコール、ベンゾトリアゾールなどのアルコール類；水素化ホウ素ナトリウム、水素化ホウ素リチウム、水素化トリエチルホウ素リチウム、水素化アルミニウムリチウム、水素化ジイソブチルアルミニウム、水素化トリブチルスズ、水素化トリ（ｓｅｃ−ブチル）ホウ素リチウム、水素化トリ（ｓｅｃ−ブチル）ホウ素カリウム、水素化ホウ素亜鉛、アセトキシ水素化ホウ素ナトリウムなどのヒドリド類；ポリビニルピロリドン、１−ビニルピロリドン、Ｎ−ビニルピロリドン、メチルピロリドンなどのピロリドン類；グルコース、ガラクトース、マンノース、フルクトース、スクロース、マルトース、ラフィノース、スタキオースなどの還元性糖類；ソルビトールなどの糖アルコール類などが挙げられる。
【００５７】
還元剤を水性分散媒中に溶解させた溶液には保護剤を添加してもよい。保護剤としては、還元析出した合金粒子が凝集することを防止できるものであれば特に限定されず、界面活性剤や、分散剤としての能力を有する有機化合物を使用することができる。保護剤の具体例としては、陰イオン性界面活性剤、陽イオン性界面活性剤、非イオン性界面活性剤などの界面活性剤；ポリビニルピロリドン、ポリビニルアルコール、ポリエチレンイミン、ポリエチレンオキシド、ポリアクリル酸、メチルセルロースなどの水溶性高分子化合物；エタノールアミン、ジエタノールアミン、トリエタノールアミン、プロパノールアミンなどの脂肪族アミン化合物；ブチルアミン、ジブチルアミン、ヘキシルアミン、シクロヘキシルアミン、へプチルアミン、３−ブトキシプロピルアミン、オクチルアミン、ノニルアミン、デシルアミン、ドデシルアミン、ヘキサデシルアミン、オレイルアミン、オクタデシルアミンなどの第一級アミン化合物；Ｎ，Ｎ−ジメチルエチレンジアミン、Ｎ−Ｎ−ジエチルエチレンジアミンなどのジアミン化合物；オレイン酸などのカルボン酸化合物などが挙げられる。
【００５８】
水性分散媒（水性溶媒）としては、水、水と混合可能な水溶性有機溶媒、水と水溶性有機溶媒とを任意の割合で混合した混合溶媒を用いることが好ましい。水としては、例えば、脱イオン水、蒸留水、純水等が好ましい。また、水溶性有機溶媒としては、例えば、メタノール、エタノール、イソプロパノール、ｎ−プロパノール、２−プロパノール、ｎ−ブタノール、２−ブタノール、ｔｅｒｔ−ブタノール、エチレングリコール、ジエチレングリコールなどのアルコール類；エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、プロピレングリコール−ｎ−プロピルエーテルなどのグリコールエーテル類；アセトン、メチルエチルケトンなどのケトン類；２−ピロリドン、Ｎ−メチルピロリドンなどの水溶性の含窒素化合物；酢酸エチルなどが挙げられる。水性分散媒は、これらの１種又は２種類以上を組み合わせて使用してもよい。
【００５９】
上記水性分散媒には塩基性物質又は酸性物質を添加してもよい。塩基性物質としては、水酸化ナトリウム、水酸化カリウムなどのアルカリ金属水酸化物；炭酸ナトリウム、炭酸カリウムなどのアルカリ金属炭酸塩；炭酸水素ナトリウム、炭酸水素カリウムなどのアルカリ金属炭酸水素塩；ｔｅｒｔ−ブトキシカリウム、ナトリウムメトキシド、ナトリウムエトキシドなどのアルカリ金属アルコキシド；ブチルリチウムなどの脂肪族炭化水素のアルカリ金属塩；トリエチルアミン、ジエチルアミノエタノール、ジエチルアミンなどのアミン類などが挙げられる。酸性物質としては、王水、塩酸、硝酸、硫酸などの無機酸；蟻酸、酢酸、クロロ酢酸、ジクロロ酢酸、蓚酸、トリフルオロ酢酸、トリクロロ酢酸などの有機酸などが挙げられる。
【００６０】
原料抗菌性金属化合物を水性分散媒中に溶解させた溶液と、該原料抗菌性金属化合物を還元するための還元剤を水性分散媒中に溶解させた溶液との濃度は、特に限定されないが、一般に、該濃度が低いほど形成される個々の合金粒子の一次粒子径を小さくできる傾向があることから、目的とする一次粒子径の範囲に応じて好適な濃度の範囲を設定することが好ましい。
【００６１】
原料抗菌性金属化合物を水性分散媒中に溶解させた溶液のｐＨと、該原料抗菌性金属化合物を還元するための還元剤を水性分散媒中に溶解させた溶液のｐＨとは特に限定されず、該溶液は、目的とする合金粒子中の金属のモル比や一次粒子径などに応じて好適なｐＨに調整することが好ましい。
【００６２】
・工程（４）：
工程（４）では、工程（３）で調製した、原料抗菌性金属化合物を水性分散媒中に溶解させた溶液と、該原料抗菌性金属化合物を還元するための還元剤を水性分散媒中に溶解させた溶液とを混合し、合金粒子分散液を製造する。
【００６３】
これらの２つの溶液を混合する方法としては、これらの２つの溶液を均一に混合できる方法であれば特に限定されないが、例えば、反応容器に金属化合物溶液と還元剤溶液を入れて撹拌混合する方法、反応容器に入れた金属化合物溶液を撹拌しながら還元剤溶液を滴下して撹拌混合する方法、反応容器に入れた還元剤溶液を撹拌しながら金属化合物溶液を滴下して撹拌混合する方法、金属化合物溶液と還元剤溶液を連続的に定量供給し、反応容器やマイクロリアクターなどで混合する方法などが挙げられる。
【００６４】
混合時の温度は特に限定されず、目的とする合金粒子中の金属のモル比や一次粒子径などに応じて好適な温度に調整するのが好ましい。
【００６５】
・工程（５）：
工程（５）では、工程（４）で製造した合金粒子分散液を膜ろ過法により水性分散媒で洗浄する。
【００６６】
水性分散媒としては、水、水と混合可能な水溶性有機溶媒、水と水溶性有機溶媒とを任意の割合で混合した混合溶媒を用いることが好ましい。水としては、例えば、脱イオン水、蒸留水、純水等が好ましい。また、水溶性有機溶媒としては、例えば、メタノール、エタノール、イソプロパノール、ｎ−プロパノール、２−プロパノール、ｎ−ブタノール、２−ブタノール、ｔｅｒｔ−ブタノール、エチレングリコール、ジエチレングリコールなどのアルコール類；エチレングリコールモノメチルエーテル、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、プロピレングリコール−ｎ−プロピルエーテルなどのグリコールエーテル類；アセトン、メチルエチルケトンなどのケトン類；２−ピロリドン、Ｎ−メチルピロリドンなどの水溶性の含窒素化合物；酢酸エチルなどが挙げられる。水溶性有機溶媒は、これらの１種又は２種類以上を組み合わせて使用してもよい。
【００６７】
工程（５）では、工程（４）で製造した膜ろ過法により、合金粒子分散液から、合金粒子以外の不揮発性の不純物、例えば、原料金属化合物中の金属以外の成分、還元剤、保護剤などを洗浄・分離する。合金粒子分散液中の合金粒子と不揮発性の不純物との質量比（合金粒子／不揮発性不純物）が０．０１〜１０となるまで洗浄することが好ましく、より好ましくは０．０５〜５、更に好ましくは０．１〜１である。質量比が０．０１未満の場合は、合金粒子に対する不純物量が多く、得られる抗菌・抗カビ性や消臭性能が十分に発揮されないことがあり、１０超過の場合は、合金粒子の分散安定性が低下することがあるため好ましくない。
【００６８】
・合金粒子分散液中の金属成分濃度の定量（ＩＣＰ−ＯＥＳ）
合金粒子分散液中の金属成分濃度は、合金粒子分散液を純水で適宜希釈し、誘導結合プラズマ発光分光分析装置（商品名“Ａｇｉｌｅｎｔ  ５１１０  ＩＣＰ−ＯＥＳ”、アジレント・テクノロジー（株））に導入して測定することができる。
【００６９】
・合金粒子分散液中の金属成分以外の不揮発性不純物の定量
ここで、合金粒子分散液の金属成分以外の不揮発性不純物濃度は、合金粒子分散液の一部をサンプリングし、１０５℃で３時間加熱して溶媒を揮発させた後の不揮発分（合金粒子＋不揮発性不純物）の質量と、サンプリングした加熱前の合金粒子分散液の質量とから算出した不揮発分濃度から、上記ＩＣＰ−ＯＥＳで定量した金属成分濃度を引くことで算出することができる。
不揮発性不純物濃度（％）＝〔不揮発分質量（ｇ）／加熱前の合金粒子分散液質量（ｇ）〕×１００−合金粒子分散液中の金属成分濃度（％）
【００７０】
膜ろ過法に使用される膜としては、合金粒子分散液から合金粒子と合金粒子以外の不揮発性の不純物とを分離できるものであれば特に限定されないが、例えば、精密ろ過膜、限外ろ過膜、ナノろ過膜が挙げられる。ろ過は、これらのうち、適切な細孔径を有する膜を用いて実施することができる。
【００７１】
ろ過方式としては、遠心ろ過、加圧ろ過、クロスフローろ過などのいずれの方式も採用できる。
【００７２】
ろ過膜の形状としては、中空糸型、スパイラル型、チューブラー型、平膜型など、適切な形態のものが使用できる。
【００７３】
ろ過膜の材質としては、合金粒子分散液に対して耐久性があるものであれば特に限定されず、ポリエチレン、４フッ化エチレン、２フッ化エチレン、ポリプロピレン、酢酸セルロース、ポリアクリロニトリル、ポリイミド、ポリスルホン、ポリエーテルスルホンなどの有機膜；シリカ、アルミナ、ジルコニア、チタニアなどの無機膜などから適宜選択して使用できる。
【００７４】
上記のようなろ過膜として、具体的には、マイクローザ（旭化成ケミカルズ（株）製）、アミコンウルトラ（メルクミリポア（株）製）、ウルトラフィルター（アドバンテック東洋（株））、ＭＥＭＢＲＡＬＯＸ（日本ポール（株））などを挙げることができる。
【００７５】
・工程（６）：
工程（６）では、工程（２）で得られた酸化チタン粒子分散液と、工程（５）で得られた合金粒子分散液とを混合し、消臭・抗菌性を有する酸化チタン・合金粒子混合分散液を得る。
【００７６】
混合方法については、各分散液が均一に混合される方法であれば特に限定されず、例えば、一般的に入手可能な攪拌機を使用した撹拌により混合することができる。
【００７７】
酸化チタン粒子分散液と合金粒子分散液との混合割合は、酸化チタン粒子と合金粒子との各分散液中の粒子の質量比（酸化チタン粒子／合金粒子）で、１〜１００，０００、好ましくは１０〜１０，０００、更に好ましくは２０〜１，０００である。質量比が、１未満の場合は消臭性能が十分に発揮されないために好ましくなく、１００，０００超過の場合は抗菌性能が十分に発揮されないために好ましくない。
【００７８】
酸化チタン・合金粒子混合分散液中の酸化チタン粒子及び合金粒子の混合物の分散粒子径に係るレーザー光を用いた動的光散乱法により測定される体積基準の５０％累積分布径Ｄ50（以下、「平均粒子径」ということがある。）は、上述の通りである。
また、平均粒子径を測定する装置も、上述の通りである。
【００７９】
こうして調製された酸化チタン・合金粒子混合分散液の酸化チタン粒子、合金粒子及び不揮発性不純物の合計濃度は、上述した通り、所要の厚さの酸化チタン・合金薄膜の作製し易さの観点から、０．０１〜２０質量％が好ましく、特に０．５〜１０質量％が好ましい。この合計濃度の調整については、合計濃度が所望の濃度より高い場合には、水性分散媒を添加して希釈することで合計濃度を下げることができ、所望の合計濃度より低い場合には、水性分散媒を揮発もしくは濾別することで合計濃度を上げることができる。
【００８０】
ここで、酸化チタン・合金粒子混合分散液の濃度の測定方法は、酸化チタン・合金粒子混合分散液の一部をサンプリングし、１０５℃で３時間加熱して溶媒を揮発させた後の不揮発分（酸化チタン粒子、合金粒子及び不揮発性の不純物）の質量と、サンプリングした加熱前の酸化チタン・合金粒子分散液の質量とから、次式に従い算出することができる。
酸化チタン・合金粒子混合分散液の濃度（質量％）＝〔不揮発分質量（ｇ）／加熱前の酸化チタン・合金粒子混合分散液質量（ｇ）〕×１００
【００８１】
＜酸化チタン・合金粒子を含有した表面層を有する内装材＞
上記の酸化チタン・合金粒子混合分散液は、内装材の表面に消臭・抗菌性薄膜（表面層）を形成させる目的で使用することができる。内装材は、それぞれの目的、用途に応じた様々な形状を有することができる。
【００８２】
ここで、本明細書における内装材とは、例えば、建築物の壁材、壁紙、天井材、床材、タイル、レンガ、木板、樹脂板、金属板、畳、浴室材等の室内の建築材；自動車や電車等の壁材、天井材、床材、シート、手すり、つり革等の車内の内装材；カーテン、ブラインド、敷物、間仕切り板、ガラス、鏡、フィルム、机、椅子、ベッド、収納棚等の家具や生活関連製品；空気清浄器、エアコン、冷蔵庫、洗濯機、パソコン、プリンター、タブレット、タッチパネル、電話機等の家電製品等を含む。
【００８３】
ここで、各種内装材の材料としては、例えば、有機材料、無機材料が挙げられる。
【００８４】
有機材料としては、例えば、塩化ビニル樹脂（ＰＶＣ）、ポリエチレン（ＰＥ）、ポリプロピレン（ＰＰ）、ポリカーボネート（ＰＣ）、アクリル樹脂、ポリアセタール、フッ素樹脂、シリコーン樹脂、エチレン−酢酸ビニル共重合体（ＥＶＡ）、アクリロニトリル−ブタジエンゴム（ＮＢＲ）、ポリエチレンテレフタレート（ＰＥＴ）、ポリエチレンナフタレート（ＰＥＮ）、ポリビニルブチラール（ＰＶＢ）、エチレン−ビニルアルコール共重合体（ＥＶＯＨ）、ポリイミド樹脂、ポリフェニレンサルファイド（ＰＰＳ）、ポリエーテルイミド（ＰＥＩ）、ポリエーテルエーテルイミド（ＰＥＥＩ）、ポリエーテルエーテルケトン（ＰＥＥＫ）、ポリアミド樹脂（ＰＡ）、メラミン樹脂、フェノール樹脂、アクリロニトリル−ブタジエン−スチレン（ＡＢＳ）樹脂等の合成樹脂材料；天然ゴム等の天然材料；及び上記合成樹脂材料と天然材料との半合成材料が挙げられる。これらは、フィルム、シート、繊維材料、繊維製品、その他の成型品、積層体等の所要の形状、構成に加工されていてもよい。
【００８５】
無機材料としては、例えば、非金属無機材料、金属無機材料が包含される。
非金属無機材料としては、例えば、ガラス、セラミック、石材、石膏等が挙げられる。これらは、タイル、硝子、ミラー、壁、意匠材等の様々な形に加工されていてもよい。
金属無機材料としては、例えば、鋳鉄、鋼材、鉄、鉄合金、ステンレス、アルミニウム、アルミニウム合金、ニッケル、ニッケル合金、亜鉛ダイキャスト等が挙げられる。これらは、上記金属無機材料のメッキが施されていてもよいし、上記有機材料が塗布されていてもよいし、上記有機材料又は非金属無機材料の表面に施すメッキであってもよい。
【００８６】
各種の内装材の表面に表面層（消臭・抗菌性薄膜）を形成する方法としては、酸化チタン・合金粒子混合分散液、もしくは該酸化チタン・合金粒子混合分散液にバインダーを添加したコーティング液を、例えば、上記内装材の表面に、スプレーコート、フローコート、ディップコート、スピンコート、メイヤーバーコート、リバースロールコート、グラビアコート、ナイフコート、キスコート、ダイコートなどの方法により塗布した後、乾燥したり、フィルム転写する方法が挙げられる。
【００８７】
塗布後の乾燥温度は塗布対象基材により種々選定され得るが、好ましくは０〜５００℃、より好ましくは５〜２００℃、更に好ましくは１０〜１５０℃である。これは、０℃未満の場合、前記分散液及び／又はコーティング液が凍結して使用できなくなるおそれがあり、５００℃超過の場合、消臭・抗菌性が低下するおそれがあるためである。
【００８８】
塗布後の乾燥時間は塗布方法、乾燥温度により適宜選定され得るが、好ましくは１０秒〜７２時間、より好ましくは２０秒〜４８時間である。これは、１０秒未満の場合、消臭・抗菌薄膜の部材表面への定着が不十分となることがあり、３日超過の場合、内装材の製造における経済性が悪く好ましくないためである。
【００８９】
上記の表面層の厚さは適宜選定され得るが、好ましくは１０ｎｍ〜１０μｍ、より好ましくは２０ｎｍ〜５μｍ、更に好ましくは５０ｎｍ〜１μｍである。これは、上記層厚が１０ｎｍ未満の場合、得られる消臭・抗菌性が不十分となることがあり、１０μｍ超過の場合、内装材の表面から表面層が剥離し易くなることがあるためである。
【００９０】
このようにして形成される表面層（消臭・抗菌性薄膜）は、透明であり、その物品の意匠性を損なわずに、良好な消臭・抗菌効果が得られるものであり、該表面層が形成された内装材は、酸化チタン・合金粒子の消臭・抗菌作用により該内装材の清浄化、脱臭、抗菌等の効果を発揮することができるものである。
【実施例】
【００９１】
以下に、実施例及び比較例を示し、本発明を具体的に説明するが、本発明は以下の実施例に限定されるものではない。
なお、「原料抗菌性金属化合物」は、単に、「原料金属化合物」ということがある。
本発明における各種の性能試験は次のようにして行った。【００９２】
（１）酸化チタン・合金薄膜を表面に有する内装材による消臭性試験
酸化チタン・合金薄膜を表面に有する本発明の内装材の消臭性能を評価するために、酸化チタン・合金粒子混合分散液とバインダーとから調製した評価用コーティング液を、１００ｍｍ角に裁断した内装材に、１ｇ塗布、乾燥することで試験片を作製した。該試験片について、（一般社団法人）繊維評価技術協議会のＪＥＣ３０１「ＳＥＫマーク繊維製品認証基準」内に記載されている消臭性試験に準拠した方法で試験し、次の基準で評価した（表５）。試験対象臭気成分は、該基準内に定められているアンモニア、酢酸、硫化水素、メチルメルカプタン、トリメチルアミン、アセトアルデヒド、ピリジン、イソ吉草酸、ノネナール、インドールの１０種類とした。
・非常に良好（Ａと表示）・・・臭気成分減少率３０％以上のガスが７種類以上
・良好（Ｂと表示）・・・臭気成分減少率３０％以上のガスが５種類以上
・やや不良（Ｃと表示）・・・臭気成分減少率３０％以上のガスが３種類以上
・不良（Ｄと表示）・・・臭気成分減少率３０％以上のガスが２種類以下【００９３】
（２）酸化チタン・合金薄膜の抗菌性能試験
酸化チタン・合金薄膜を表面に有する本発明の内装材の抗菌性能を評価するために、酸化チタン・合金薄膜を５０ｍｍ角の内装材表面に厚み１００ｎｍになるように塗布して試験片を作製した。該試験片について、日本工業規格ＪＩＳ  Ｚ  ２８０１：２０１２「抗菌加工製品−抗菌性試験方法・抗菌効果」に準拠した方法で試験し、次の基準で評価した（表６）。
・非常に良好（Ａと表示）・・・全ての抗菌活性値が４．０以上の場合
・良好（Ｂと表示）・・・全ての抗菌活性値が２．０以上の場合
・不良（Ｃと表示）・・・抗菌活性値２．０未満がある場合【００９４】
（３）酸化チタン・合金薄膜のカビ抵抗性試験
酸化チタン・合金薄膜の抗カビ性能を評価するために、酸化チタン・合金薄膜を５０ｍｍ角の内装材表面に厚み１００ｎｍになるように塗布して試験片を作製した。該試験片について、日本工業規格ＪＩＳ  Ｚ  ２９１１：２０１０「カビ抵抗性試験方法」に準拠した方法で８週間後まで評価した。評価は附属書Ａに規定のカビ発育状態の評価により行い次の基準で評価した（表６）。
・非常に良好（Ａと表示）・・・カビ発育状態が０〜１
・良好（Ｂと表示）・・・カビ発育状態が２〜３
・不良（Ｃと表示）・・・カビ発育状態が４〜５【００９５】
（４）酸化チタン粒子の結晶相の同定
酸化チタン粒子の結晶相は、得られた酸化チタン粒子の分散液を１０５℃、３時間乾燥させて回収した酸化チタン粒子粉末の粉末Ｘ線回折（商品名“卓上型Ｘ線回折装置  Ｄ２  ＰＨＡＳＥＲ”、ブルカー・エイエックスエス（株））を測定することで同定した（表１）。【００９６】
（５）合金粒子の合金の判定
合金粒子が合金であるかどうかの判定は、走査透過型電子顕微鏡観察（ＳＴＥＭ、日本電子製ＡＲＭ−２００Ｆ）下でのエネルギー分散型Ｘ線分光分析によって行った。具体的には、得られた合金粒子分散液をＴＥＭ観察用カーボングリッドに滴下して水分を乾燥除去して拡大観察し、平均的な形状とみなせる粒子を複数含む視野を数箇所選んでＳＴＥＭ−ＥＤＸマッピングを行い、合金を構成する各金属成分が一つの粒子内から検出されることが確認できた場合には合金粒子であるとして「○」、確認できなかった場合には合金粒子でないとして「×」と判定した。【００９７】
（６）平均粒子径Ｄ50
酸化チタン粒子分散液、合金粒子分散液及び酸化チタン粒子と合金粒子との２種類の粒子混合物の平均粒子径Ｄ50は、ＥＬＳＺ−２０００ＺＳ（大塚電子（株）製）を使用して、レーザー光を用いた動的光散乱法により測定される体積基準の５０％累積分布径として算出した。【００９８】
［実施例１］
＜酸化チタン粒子分散液の調製＞
３６質量％の塩化チタン（ＩＶ）水溶液を純水で１０倍に希釈した後、１０質量％のアンモニア水を徐々に添加して中和、加水分解することにより、水酸化チタンの沈殿物を得た。このときの溶液はｐＨ９であった。得られた沈殿物を、純水の添加とデカンテーションとを繰り返して脱イオン処理した。この脱イオン処理後の、水酸化チタン沈殿物にＨ2Ｏ2／Ｔｉ（モル比）が５となるように３５質量％過酸化水素水を添加し、その後室温で一昼夜撹拌して十分に反応させ、黄色透明のペルオキソチタン酸溶液（ａ）を得た。【００９９】
体積５００ｍＬのオートクレーブに、ペルオキソチタン酸溶液（ａ）４００ｍＬを仕込み、これを１３０℃、０．５ＭＰａの条件下、９０分間水熱処理し、その後、純水を添加して濃度調整を行うことにより、酸化チタン粒子分散液（Ａ）（不揮発分濃度１．０質量％）を得た（表１）。【０１００】
＜銀銅合金粒子分散液の調製＞
エチレングリコールを溶媒とし、Ａｇとしての濃度が２．５０ｍｍｏｌ／Ｌとなるように硝酸銀、Ｃｕとしての濃度が２．５０ｍｍｏｌ／Ｌとなるように硝酸銅三水和物を溶解して原料金属化合物を含む溶液（Ｉ）を得た（表２）。【０１０１】
溶媒として、エチレングリコールを５５質量％及び純水を８質量％、塩基性物質として水酸化カリウムを２質量％、還元剤としてヒドラジン一水和物を２０質量％、ジメチルアミノエタノールを５質量％、還元剤／保護剤としてポリビニルピロリドンを１０質量％混合することで、還元剤を含む溶液（ｉ）を得た。【０１０２】
反応器内で１６０℃に加熱した原料金属化合物を含む溶液（Ｉ）２Ｌに、２５℃の還元剤を含む溶液（ｉ）０．２Ｌを急速混合して得た液を、分画分子量１０，０００の限外ろ過膜（マイクローザ、旭化成（株））によって濃縮及び純水洗浄を行うことで合金粒子分散液（α）を得た（表３）。【０１０３】
酸化チタン粒子分散液（Ａ）と合金粒子分散液（α）とを各分散液中の粒子の質量比（酸化チタン粒子／合金粒子）が１００となるように混合し、酸化チタン・合金粒子混合分散液（ｅ−１）を得た。【０１０４】
酸化チタン・合金粒子混合分散液（ｅ−１）にシリカ系のバインダー（コロイダルシリカ、商品名：スノーテックス２０、日産化学工業（株）製、平均粒子径１０〜２０ｎｍ、ＳｉＯ2濃度２０質量％水溶液）をＴｉＯ2／ＳｉＯ2（質量比）が１．５となるように添加し、評価用コーティング液（Ｅ−１）を作製した（表４）。【０１０５】
＜化粧石膏ボードへの塗布＞
天井板として使用される化粧石膏ボードを各種試験のサイズにカットし、吐出圧力を０．２ＭＰａに調整したエアスプレーガン（商品型番“ＬＰＨ−５０−Ｓ９−１０”、アネスト岩田（株））で評価用コーティング液（Ｅ−１）を塗工し、２０℃の室内で２４時間乾燥させて、本発明の内装材を得た。可視光下で目視により２０ｃｍ離れた箇所で表面観察したが、外観異常はなく、透明性の高い表面層を有していた。消臭性試験の結果を表５に、抗菌性試験、抗カビ性試験の結果を表６にまとめた。【０１０６】
［実施例２］
＜酸化チタン粒子分散液の調製＞
３６質量％の塩化チタン（ＩＶ）水溶液に塩化スズ（ＩＶ）をＴｉ／Ｓｎ（モル比）が２０となるように添加・溶解したこと以外は実施例１と同様にして、黄色透明のペルオキソチタン酸溶液（ｂ）を得た。【０１０７】
体積５００ｍＬのオートクレーブに、ペルオキソチタン酸溶液（ｂ）４００ｍＬを仕込み、これを１５０℃、０．５ＭＰａの条件下、９０分間水熱処理し、その後、純水を添加して濃度調整を行うことにより、酸化チタン粒子分散液（Ｂ）（不揮発分濃度１．０質量％）を得た（表１）。【０１０８】
＜銀パラジウム合金粒子混合分散液の調製＞
純水を溶媒とし、Ａｇとしての濃度が４．５０ｍｍｏｌ／Ｌとなるように硝酸銀、Ｐｄとしての濃度が０．５０ｍｍｏｌ／Ｌとなるように硝酸パラジウム二水和物を溶解した原料金属化合物を含む溶液（ＩＩ）（表２）を使用したこと以外は実施例１と同様にして、合金粒子分散液（β）を得た（表３）。【０１０９】
酸化チタン粒子分散液（Ｂ）と合金粒子分散液（β）とを各分散液中の粒子の質量比（酸化チタン粒子／合金粒子）が２００となるように混合し、酸化チタン・合金粒子混合分散液（ｅ−２）を得た。【０１１０】
酸化チタン・合金粒子混合分散液（ｅ−２）を使用したこと以外は実施例１と同様にして、評価用コーティング液（Ｅ−２）を作製した（表４）。【０１１１】
＜メラミン化粧板への塗布＞
室内の間仕切り板として使用されるメラミン化粧板を各種試験のサイズにカットし、実施例１と同様にエアスプレーガンで評価用コーティング液（Ｅ−２）を塗工し、５０℃に設定したオーブンで３時間乾燥させて、本発明の内装材を得た。可視光下で目視により２０ｃｍ離れた箇所で表面観察したが、外観異常はなく、透明性の高い表面層を有していた。消臭性試験の結果を表５に、抗菌性試験、抗カビ性試験の結果を表６にまとめた。【０１１２】
［実施例３］
＜銀亜鉛合金粒子混合分散液の調製＞
エチレングリコールを溶媒とし、Ａｇとしての濃度が３．７５ｍｍｏｌ／Ｌとなるように硝酸銀、Ｚｎとしての濃度が１．２５ｍｍｏｌ／Ｌとなるように硝酸亜鉛六水和物を溶解した原料金属化合物を含む溶液（ＩＩＩ）（表２）を使用したこと以外は実施例１と同様にして、合金粒子分散液（γ）を得た（表３）。【０１１３】
酸化チタン粒子分散液（Ｂ）と合金粒子分散液（γ）とを各分散液中の粒子の質量比（酸化チタン粒子／合金粒子）が１，０００となるように混合し、酸化チタン・合金粒子混合分散液（ｅ−３）を得た。【０１１４】
酸化チタン・合金粒子混合分散液（ｅ−３）を使用したこと以外は実施例１と同様にして、評価用コーティング液（Ｅ−３）を作製した（表４）。【０１１５】
＜フロアタイルへの塗布＞
室内の床材として使用されるフロアタイル（塩ビ樹脂系）を各種試験のサイズにカットし、実施例１と同様にエアスプレーガンで評価用コーティング液（Ｅ−３）を塗工し、５０℃に設定したオーブンで１時間乾燥させて、本発明の内装材を得た。可視光下で目視により２０ｃｍ離れた箇所で表面観察したが、外観異常はなく、透明性の高い表面層を有していた。消臭性試験の結果を表５に、抗菌性試験、抗カビ性試験の結果を表６にまとめた。【０１１６】
［実施例４］
＜銅亜鉛合金粒子混合分散液の調製＞
エチレングリコールを溶媒とし、Ｃｕとしての濃度が３．７５ｍｍｏｌ／Ｌとなるように硝酸銅三水和物、Ｚｎとしての濃度が１．２５ｍｍｏｌ／Ｌとなるように硝酸亜鉛六水和物を溶解した原料金属化合物を含む溶液（ＩＶ）（表２）を使用したこと以外は実施例１と同様にして、合金粒子分散液（δ）を得た（表３）。【０１１７】
酸化チタン粒子分散液（Ｂ）と合金粒子分散液（δ）とを各分散液中の粒子の質量比（酸化チタン粒子／合金粒子）が３００となるように混合し、酸化チタン・合金粒子混合分散液（ｅ−４）を得た。【０１１８】
酸化チタン・合金粒子混合分散液（ｅ−４）を使用したこと以外は実施例１と同様にして、評価用コーティング液（Ｅ−４）を作製した（表４）。【０１１９】
＜室内用フィルムへの塗工＞
コロナ表面処理を施したＰＥＴフィルム（商品型番“ルミラー  Ｔ６０”、東レ（株））を各種試験のサイズにカットし、コロナ表面処理を施したフィルム面に評価用コーティング液（Ｅ−４）をバーコーターで塗工し、８０℃に設定したオーブンで３０分間乾燥させて、本発明の内装材を得た。可視光下で目視により２０ｃｍ離れた箇所で表面観察したが、外観異常はなく、透明性の高い表面層を有していた。消臭性試験の結果を表５に、抗菌性試験、抗カビ性試験の結果を表６にまとめた。【０１２０】
［実施例５］
＜銀銅合金粒子混合分散液の調製＞
分画分子量１０，０００の限外ろ過膜（マイクローザ、旭化成（株））による濃縮及び純水洗浄を行う際に、最終的に得られる合金粒子分散液量に対して使用する洗浄水量を１/２量（１０倍量から５倍量）に減らしたこと以外は実施例１と同様にして、合金粒子分散液（ε）を得た（表３）。【０１２１】
酸化チタン粒子分散液（Ｂ）と合金粒子分散液（ε）とを各分散液中の粒子の質量比（酸化チタン粒子／合金粒子）が１００となるように混合し、酸化チタン・合金粒子混合分散液（ｅ−５）を得た。【０１２２】
酸化チタン・合金粒子混合分散液（ｅ−５）を使用したこと以外は実施例１と同様にして、評価用コーティング液（Ｅ−５）を作製した（表４）。【０１２３】
＜メラミン化粧板への塗布＞
室内の間仕切り板として使用されるメラミン化粧板を各種試験のサイズにカットし、実施例１と同様にエアスプレーガンで評価用コーティング液（Ｅ−５）を塗工し、５０℃に設定したオーブンで３時間乾燥させて、本発明の内装材を得た。可視光下で目視により２０ｃｍ離れた箇所で表面観察したが、外観異常はなく、透明性の高い表面層を有していた。消臭性試験の結果を表５に、抗菌性試験、抗カビ性試験の結果を表６にまとめた。【０１２４】
［実施例６］
＜亜鉛マグネシウム合金粒子混合分散液の調製＞
エチレングリコールを溶媒とし、Ｚｎとしての濃度が３．７５ｍｍｏｌ／Ｌとなるように硝酸亜鉛六水和物、Ｍｇとしての濃度が１．２５ｍｍｏｌ／Ｌとなるように硝酸マグネシウム六水和物を溶解した原料金属化合物を含む溶液（Ｖ）（表２）を使用したこと以外は実施例１と同様にして、合金粒子分散液（ζ）を得た（表３）。【０１２５】
酸化チタン粒子分散液（Ａ）と合金粒子分散液（ζ）とを各分散液中の粒子の質量比（酸化チタン粒子／合金粒子）が３００となるように混合し、本発明の酸化チタン・合金粒子混合分散液（ｅ−６）を得た。【０１２６】
酸化チタン・合金粒子分散液（ｅ−６）を使用したこと以外は実施例１と同様にして、評価用コーティング液（Ｅ−６）を作製した（表４）。【０１２７】
＜壁面タイルへの塗布＞
壁面材として使用される壁面タイル（陶磁器製）を各種試験のサイズにカットし、実施例１と同様にエアスプレーガンで評価用コーティング液（Ｅ−６）を塗工し、９０℃に設定したオーブンで２時間乾燥させて、本発明の内装材を得た。可視光下で目視により２０ｃｍ離れた箇所で表面観察したが、外観異常はなく、透明性の高い表面層を有していた。消臭性試験の結果を表５に、抗菌性試験、抗カビ性試験の結果を表６にまとめた。【０１２８】
［比較例１］
酸化チタン粒子（Ａ）の分散液のみから酸化チタン粒子分散液（ｃ−１）を得た。【０１２９】
酸化チタン粒子分散液（ｃ−１）を使用したこと以外は実施例１と同様にして、評価用コーティング液（Ｃ−１）を作製した（表４）。【０１３０】
＜化粧石膏ボードへの塗布＞
評価用コーティング液（Ｃ−１）を使用したこと以外は実施例１と同様にして、性能評価用サンプルを作製した。可視光下で目視により２０ｃｍ離れた箇所で表面観察したが、外観異常はなく、透明性の高い表面層を有していた。消臭性試験の結果を表５に、抗菌性試験、抗カビ性試験の結果を表６にまとめた。【０１３１】
［比較例２］
合金粒子分散液（α）の分散液のみから合金粒子分散液（ｃ−２）を得た。【０１３２】
合金粒子分散液（ｃ−２）を使用したこと以外は実施例１と同様にして、評価用コーティング液（Ｃ−２）を作製した（表４）。【０１３３】
＜メラミン化粧板への塗布＞
評価用コーティング液（Ｃ−２）を使用したこと以外は実施例２と同様にして、性能評価用サンプルを作製した。可視光下で目視により２０ｃｍ離れた箇所で表面観察したが、外観異常はなく、透明性の高い表面層を有していた。消臭性試験の結果を表５に、抗菌性試験、抗カビ性試験の結果を表６にまとめた。【０１３４】
［比較例３］
＜銀粒子分散液の調製＞
エチレングリコールを溶媒とし、銀としての濃度が４．００ｍｍｏｌ／Ｌとなるように硝酸銀を溶解して原料金属化合物を含む溶液（ＶＩ）を得た（表２）。【０１３５】
原料金属化合物を含む溶液（ＶＩ）を使用したこと以外は実施例１と同様にして、銀粒子分散液（η）を得た（表３）。【０１３６】
酸化チタン粒子分散液（Ａ）と銀粒子分散液（η）とを各分散液中の粒子の質量比（酸化チタン粒子／銀粒子）が１，０００となるように混合し、酸化チタン・銀粒子分散液（ｃ−３）を得た。【０１３７】
酸化チタン・銀粒子分散液（ｃ−３）を使用したこと以外は実施例１と同様にして、評価用コーティング液（Ｃ−３）を作製した（表４）。【０１３８】
＜フロアタイルへの塗布＞
評価用コーティング液（Ｃ−３）を使用したこと以外は実施例３と同様にして、評価用サンプルを作製した。可視光下で目視により２０ｃｍ離れた箇所で表面観察したが、外観異常はなく、透明性の高い表面層を有していた。消臭性試験の結果を表５に、抗菌性試験、抗カビ性試験の結果を表６にまとめた。【０１３９】
［比較例４］
＜原料銀液の調製＞
純水を溶媒とし、銀としての濃度が４．００ｍｍｏｌ／Ｌとなるように硝酸銀を溶解して原料銀化合物を含む溶液（ＶＩＩ）を得た（表２）。【０１４０】
酸化チタン粒子分散液（Ａ）に原料銀化合物を含む溶液（ＶＩＩ）を分散液中の粒子の質量比（酸化チタン粒子／銀成分）が３００となるように混合し、酸化チタン・銀粒子分散液（ｃ−４）を得た。酸化チタン・銀粒子分散液中の酸化チタン粒子は凝集した。【０１４１】
酸化チタン・銀粒子分散液（ｃ−４）を使用したこと以外は実施例１と同様にして、評価用コーティング液（Ｃ−４）を作製した（表４）。【０１４２】
＜メラミン化粧板への塗布＞
評価用コーティング液（Ｃ−４）を使用したこと以外は実施例２と同様にして、性能評価用サンプルを作製した。可視光下で目視により２０ｃｍ離れた箇所で表面観察したところ、外観は白濁しており、透明性の高い表面層を有していなかった。消臭性試験の結果を表５に、抗菌性試験、抗カビ性試験の結果を表６にまとめた。【０１４３】
【表１】
2019198482.tif 000002
【０１４４】
【表２】
2019198482.tif 000003
【０１４５】
【表３】
2019198482.tif 000004
【０１４６】
【表４】
2019198482.tif 000005
【０１４７】
【表５】
2019198482.tif 000006
【０１４８】
【表６】
2019198482.tif 000007
【０１４９】
実施例１〜６から分かるように、酸化チタン粒子と、抗菌性金属を含有する合金粒子との２種類の粒子混合物は、消臭性、抗菌性及び抗カビ性を示した。【０１５０】
比較例１から分かるように、酸化チタン粒子分散液のみを用いた場合、抗菌性は発現しなかった。【０１５１】
比較例２から分かるように、合金粒子分散液のみを用いた場合、消臭性は発現しなかった。【０１５２】
比較例３から分かるように、酸化チタン粒子と銀粒子の混合物からなる酸化チタン・銀粒子分散液を用いた場合、消臭性及び抗カビ性が弱かった。【０１５３】
比較例４から分かるように、酸化チタン粒子に銀溶液を加えた場合、酸化チタン粒子分散液中の粒子径が増大して透明性が低下し、更に消臭性及び抗カビ性が弱かった。【０１５４】
以上の結果から、本発明の内装材は、不快なにおいの抑制や、細菌や真菌（カビ）などの微生物汚染防止が可能であり、生活空間を清浄に保つことができる。
【国際調査報告】
2019198482.tif 000008
2019198482.tif 000009
2019198482.tif 000010
2019198482.tif 000011